본 발명 의 또 다른 실시 예 에 의하 면 , 상기 실시 예의 방법 대로 경화 처리 된 초극세 페놀 수지 섬유 웹 을 수증기 와 질소 혼합 가스 를 사용 하 여 600 ~ 1200 ℃ 사이 에서 활성 화 시킨 후 , 수증기 와 질소 가스 비율 은 33 부피 % 로 유지 하 면서 상기 설정 온도 에서 10 ~ 120 분 간 활성 화 하 여 초극세 페놀 수지 활성 탄소 섬유 웹 을 제조 하 였을 때 활성 화 에 의한 수율 은 20 - 60 % 정도 이 며 , 웹 을 구성 하 는 섬유 의 직경 은 대부분 400 nm 미만 이 고 , 질소 등온 흡착 결과 를 통한 초극세 페놀 수지 활성 탄소 섬유 의 비표 면적 은 1 , 000 - 2 , 800 m 2 / g 이 었 고 평균 기공 크기 는 약 0 . 2 nm 미만 의 마이크 로 세공 의 분포 를 보인다 ( 표 1 ) .